(57)【要約】【課題】  反射防止性を有する高強度かつ高耐熱の無色透明芳香族ポリアミドフィルムを提供すること、さらにこの芳香族ポリアミドフィルムを用いた光学部材およびディスプレイを提供すること。【解決手段】  芳香族ポリアミドを含む層（基材層）の少なくとも片面に、基材層よりも低い屈折率を有する樹脂層を設けてなり、下記式（１）で定義される黄色度（ＹＩ）が３％以下であり、樹脂層を設けた側から波長５５０ｎｍの光線を入射したときの光線反射率が６％以下である芳香族ポリアミドフィルムとする。  ＹＩ＝１００×（１．２８×Ｘ−１．０６×Ｚ）／Ｙ    ・・・（１）（ただし、Ｘ、Ｙ、ＺはＸＹＺ表色系における三刺激値である）【選択図】  なし【特許請求の範囲】
【請求項１】
芳香族ポリアミドを含む層（基材層）の少なくとも片面に、基材層よりも低い屈折率を有する樹脂層を設けてなり、下記式（１）で定義される黄色度（ＹＩ）が３％以下であり、樹脂層を設けた側から波長５５０ｎｍの光線を入射したときの光線反射率が６％以下である芳香族ポリアミドフィルム。
ＹＩ＝１００×（１．２８×Ｘ−１．０６×Ｚ）／Ｙ    ・・・（１）
（ただし、Ｘ、Ｙ、ＺはＸＹＺ表色系における三刺激値である）
【請求項２】
樹脂層がフッ素系樹脂、アクリル樹脂、トリアセチルセルロースおよびポリビニルアルコールからなる群から選ばれる少なくとも１種の樹脂を含んでいる、請求項１に記載の芳香族ポリアミドフィルム。
【請求項３】
基材層と樹脂層との間にハードコート層を設けてなる、請求項１または２に記載の芳香族ポリアミドフィルム。
【請求項４】
樹脂層が、屈折率の異なる層が複数層配された構成を有している、請求項１〜３のいずれかに記載の芳香族ポリアミドフィルム。
【請求項５】
屈折率の異なる層が、屈折率の高い層と低い層とが交互に配された構成を有している、請求項４に記載の芳香族ポリアミドフィルム。
【請求項６】
請求項１〜５のいずれかに記載の芳香族ポリアミドフィルムを用いた光学部材。
【請求項７】
請求項１〜５のいずれかに記載の芳香族ポリアミドフィルムを用いたディスプレイ。
【発明の詳細な説明】
【技術分野】
【０００１】
本発明は反射防止膜を有し光学部材に好適に使用できる芳香族ポリアミドフィルムに関する。
【背景技術】
【０００２】
反射防止膜はディスプレイの外光反射を抑えて視認性を向上させる反射防止機能を有し、近年、液晶ディスプレイ（ＬＣＤ）、プラズマディスプレイパネル（ＰＤＰ）、エレクトロルミネッセンスディスプレイ（ＥＬＤ）、陰極管表示装置（ＣＲＴ）など様々なディスプレイに使用されている。
【０００３】
反射防止膜の成膜方法としては、一般的に乾式法と湿式法に大別される。乾式法とは、真空蒸着法、反応性蒸着法、イオンビームアシスト蒸着法、スパッタリング法、イオンプレーティング法、プラズマＣＶＤ法などにより、プラスチックフィルムに金属酸化物を真空成膜する方法であり、湿式法とは有機材料やゾル−ゲル化合物を含む溶媒をプラスチックフィルムに塗布して、有機膜あるいは無機化合物膜を形成する方法である（反射防止膜の設計や成膜技術については、例えば非特許文献１に記載されている）。
【０００４】
上記乾式法による反射防止膜は、均一性に優れ性能面では優れるものの、大型・大量生産を行う場合に大規模な設備が必要となるなど生産性に劣るという欠点があった。一方湿式法では、ポリエチレンテレフタレート（ＰＥＴ）、トリアセチルセルロース（ＴＡＣ）、アクリルなどのプラスチックフィルム表面に高屈折率材料によるハードコート層を設け、その上に低屈折率有機材料を含む溶剤を塗布して反射防止膜を形成する方法（例えば、特許文献１〜４）、アルコキシシランのゾル−ゲル反応によって反射防止膜を形成する方法（例えば、特許文献５，６）、反射防止膜に帯電防止機能を付与して付着塵埃の低減を図る方法（例えば、特許文献７〜９）などが提案されている。
【０００５】
しかし近年ディスプレイの高性能化にともない、反射防止フィルムにも性能向上はもとより、複合化、薄膜化などの要求が強くなってきた。こうした反射防止フィルムの複合化、薄膜化を図る場合は、フィルム自体の厚みを低減することが有効かつ簡便であるが、従来の基材フィルムでは強度不足によりフィルム寸法が変化したり、ハンドリング性が悪化するなどの問題が生じやすい。また反射防止フィルムに帯電防止性や防汚染性などの機能を湿式法で付与する場合には、基材フィルムの耐熱性が高いと使用できる溶媒や材料の種類が増え、乾燥温度や成形温度などの制御範囲が広くなるため有利である。
【０００６】
こうした高強度かつ高耐熱フィルムとしては芳香族ポリアミドフィルムが知られており、磁気記録媒体用ベースフィルム、フレキシブルプリント基板、コンデンサー、プリンタリボン、音響振動板、太陽電池のベースフィルムなどの用途で使用されている。
【０００７】
しかし一般的な芳香族ポリアミドフィルムは黄色に着色しているため、反射防止フィルムなどの光学用フィルムには適用が困難であった。また上記特許文献では反射防止フィルムの基材として芳香族ポリアミドフィルムが例示されているが、無色透明な芳香族ポリアミドフィルムを得るための具体的な方法は開示されていない。
【非特許文献１】「反射防止膜の特性と最適設計・膜作製」、株式会社技術情報協会、２００１年１０月
【特許文献１】特開２００２−１８２００５号公報
【特許文献２】特開２００３−７５６０３号公報
【特許文献３】特開２００３−３０７６０１号公報
【特許文献４】特開２００４−４５４８６号公報
【特許文献５】特開２００３−２０５５８１号公報
【特許文献６】特開２００３−３４４６０８号公報
【特許文献７】特開２００３−１３１００９号公報
【特許文献８】特開２００３−２１５３０６号公報
【特許文献９】特開２００３−２７０４０５号公報
【発明の開示】
【発明が解決しようとする課題】
【０００８】
本発明の目的は、反射防止性を有する高強度かつ高耐熱の無色透明芳香族ポリアミドフィルムを提供すること、さらにこの芳香族ポリアミドフィルムを用いた光学部材およびディスプレイを提供することにある。
【課題を解決するための手段】
【０００９】
上記目的を達成するための本発明は、芳香族ポリアミドを含む層（基材層）の少なくとも片面に、基材層よりも低い屈折率を有する樹脂層を設けてなり、下記式（１）で定義される黄色度（ＹＩ）が３％以下であり、樹脂層を設けた側から波長５５０ｎｍの光線を入射したときの光線反射率が６％以下である芳香族ポリアミドフィルムを特徴とする。
【００１０】
ＹＩ＝１００×（１．２８×Ｘ−１．０６×Ｚ）／Ｙ    ・・・（１）
（ただし、Ｘ、Ｙ、ＺはＸＹＺ表色系における三刺激値である）
【発明の効果】
【００１１】
本発明によれば、以下に説明するとおり、薄膜でも高強度で、外部応力や熱などによる寸法変化が小さく、複合化や薄膜化に適した反射防止性の芳香族ポリアミドフィルムを得ることができる。
【発明を実施するための最良の形態】
【００１２】
以下、本発明の実施形態の例を説明する。
【００１３】
本発明に用いる芳香族ポリアミドとしては、たとえば、次の一般式（Ｉ）および／または一般式（ＩＩ）で表される繰り返し単位を５０モル％以上有するものを用いることができる。
【００１４】
一般式（Ｉ）：
【００１５】
【化１】
2006051668.tif 000002
【００１６】
一般式（ＩＩ）：
【００１７】
【化２】
2006051668.tif 000003
【００１８】
ここで、Ａｒ1、Ａｒ2、Ａｒ3の基としては、例えば、
【００１９】
【化３】
2006051668.tif 000004
【００２０】
フルオレン残基などが挙げられる。
【００２１】
ここで、Ｘ、Ｙは芳香環の結合基であって、例えば、−Ｏ−、−ＣＨ2−、−ＣＯ−、−ＳＯ2−、−Ｓ−、−Ｃ（ＣＨ3）2−、−ＣＦ2−、−Ｃ（ＣＦ3）2−などから選ばれるが、これらに限定されるものではない。さらにこれらの芳香環上の水素原子の一部が、フッ素、臭素、塩素などのハロゲン基、ニトロ基、メチル基、エチル基、プロピル基などのアルキル基（特にメチル基）、メトキシ基、エトキシ基、プロポキシ基などのアルコキシ基などの置換基で置換されていてもよく、また重合体を構成するアミド結合中の水素が他の置換基によって置換されていてもよい。
【００２２】
また本発明に用いる芳香族ポリアミドは、上記の芳香環がパラ配向性を有しているものが、全芳香環の５０モル％以上、より好ましくは７５モル％以上占めていることが、フィルムの剛性や耐熱性が向上するため好ましい。ここでパラ配向性とは、芳香環上の主鎖を構成する２価の結合手が互いに同軸または平行にある状態をいう。また芳香環上の水素原子の一部がハロゲンを含有する置換基で置換された芳香環が全体の３０モル％以上であると耐湿性が向上するため好ましい。また耐熱性、透明性を損なわない範囲でＡｒ1、Ａｒ2、Ａｒ3がフルオレン残基である構成、また、Ｘ、Ｙが−ＳＯ2−、−Ｃ（ＣＨ3）2−、−ＣＦ2−、−Ｃ（ＣＦ3）2−から選ばれた構成であると、短波長光線（波長４００〜４５０ｎｍ）の透過率が向上し、無色透明性が良好となり、反射防止フィルムなどの光学用フィルムに適用できるため好ましい。このパラ配向性が５０モル％未満の場合、フィルムの剛性および耐熱性が不十分となることがある。
【００２３】
本発明に用いる芳香族ポリアミドは、上述の一般式（Ｉ）および／または一般式（ＩＩ）で表される繰り返し単位を５０モル％以上含むものが好ましく、５０モル％未満は他の繰り返し単位が共重合またはブレンドされていてもよい。
【００２４】
上述の芳香族ポリアミドは、本発明の目的を阻害しない範囲で、各種の添加剤、例えば、界面活性剤、酸化防止剤、耐熱安定剤、紫外線吸収剤、有機の易滑剤、顔料、染料、無機または有機の微粒子、充填剤、核剤などが配合されていてもよい。
【００２５】
本発明に用いる芳香族ポリアミドフィルムは、少なくとも一方向のヤング率が４ＧＰａ以上であることが好ましく、より好ましくは８ＧＰａ以上、さらに好ましくは１０Ｇｐａ以上である。またすべての方向のヤング率が４ＧＰａ以上であることが特に好ましい。芳香族ポリアミドフィルムのヤング率が４ＧＰａ以上であると、加工時あるいは使用時の応力によるフィルム歪みを抑制できるため好ましい。このようなフィルムのヤング率はＪＩＳ−Ｃ２３１８に準拠した方法で測定される。なおフィルムのヤング率の上限については、あまり大きすぎるとフィルムの靱性が低下し、製膜や加工が困難となる場合があることから、現実的には２５ＧＰａ程度と考えられる。
【００２６】
本発明に用いる芳香族ポリアミドフィルムは、少なくとも一方向の破断伸度が５％以上であることが好ましく、１０％以上であることがより好ましい。フィルムの破断伸度が５％以上であると、フィルムが適度な柔軟性を有し、製膜時や加工時のフィルム破れが低減するため好ましい。このようなフィルムの破断伸度はＪＩＳ−Ｃ２３１８に準拠した方法で測定される。なお破断伸度の上限については、特に限定されるものではないが、現実的には２５０％程度であると考えられる。
【００２７】
本発明に用いる芳香族ポリアミドフィルムは、２５℃、相対湿度７５％での吸湿率が３％以下であることが好ましく、より好ましくは２％以下、さらに好ましくは１％以下である。フィルムの吸湿率が１％以下であると、加工時あるいは使用時の湿度変化による特性変化が抑制されるので好ましい。このようなフィルムの吸湿率は次の方法によって測定される。まずフィルム約０．５ｇ採取し、脱湿のため１２０℃で３時間の加熱を行った後、窒素ガスを導入して除冷するなど吸湿しないように２５℃まで降温して、フィルム重量を０．１ｍｇ単位まで正確に秤量する（この時の重量をＷ０とする）。次いで、フィルムを、２５℃、相対湿度７５％の雰囲気下に４８時間静置し、その後の重量を正確に秤量して（この時の重量をＷ１とする）、以下の式で吸湿率を求める。
【００２８】
吸湿率（％）＝（（Ｗ１−Ｗ０）／Ｗ１）×１００
フィルムの吸湿率は低い方が好ましいが、現実的には下限は０．０３％程度と考えられる。
【００２９】
本発明に用いる芳香族ポリアミドフィルムは、温度範囲２５℃から８０℃における熱膨張係数が５０ｐｐｍ／℃以下であることが好ましく、より好ましくは４０ｐｐｍ／℃以下、さらに好ましくは３０ｐｐｍ／℃以下である。フィルムの２５℃から８０℃における熱膨張係数が５０ｐｐｍ／℃以下であると、加工時あるいは使用時の温度変化による寸法変化や特性変化が抑制されるので好ましい。このようなフィルムの熱膨張係数は、押し棒式示差熱膨張計（ＴＭＡ）を用いて、フィルムを１５０℃まで昇温した後、降温過程において測定する。温度２５℃、相対湿度６５％における初期のフィルム長さをＬ０、温度Ｔ１（＝８０℃）におけるフィルム長さをＬ１、温度Ｔ２（＝２５℃）におけるフィルム長さをＬ２とし、以下の式で熱膨張係数を求める。
【００３０】
熱膨張係数（ｐｐｍ／℃）
＝（（（Ｌ１−Ｌ２）／Ｌ０）／（Ｔ１−Ｔ２））×１０6
本発明に用いる芳香族ポリアミドフィルムは、環境温度２５℃、湿度範囲３０％ＲＨから８５％ＲＨにおける湿度膨張係数が１５０ｐｐｍ／％ＲＨ以下であることが好ましく、より好ましくは７０ｐｐｍ／％ＲＨ以下、さらに好ましくは５０ｐｐｍ／％ＲＨ以下である。フィルムの２５℃、３０％ＲＨから８５％ＲＨにおける湿度膨張係数が１５０ｐｐｍ／％ＲＨ以下であると、加工時あるいは使用時の湿度変化による寸法変化や特性変化が抑制されるので好ましい。このようなフィルムの湿度膨張係数は、フィルムを恒温恒湿槽内にセットして、一定湿度（３０％ＲＨ）まで脱湿し２４時間保持した後のフィルム長さと、湿度を上げた状態で（８５％ＲＨ）、２４時間フィルムを静置した後のフィルム長さを測定することで求めることができる。温度２５℃、相対湿度６５％における初期のフィルム長さをＬ０、加湿後の湿度Ｍ１（＝８５％ＲＨ）で２４時間静置した後のフィルム長さをＬ１、脱湿後の湿度Ｍ２（＝３０％ＲＨ）におけるフィルム長さをＬ２とし、以下の式で湿度膨張係数を求める。
【００３１】
湿度膨張係数（ｐｐｍ／％ＲＨ）
＝｛（Ｌ１−Ｌ２）／Ｌ０｝／（Ｍ１−Ｍ２）×１０6
本発明に用いる芳香族ポリアミドフィルムは、フィルム厚みとして１〜２００μｍの範囲内であることが好ましい。フィルム厚みは、フィルム特性、ハンドリング性、目標最終厚みなどによって適宜調整されるべきものであるが、フィルム厚みが１μｍ未満の場合には製膜時に破れが生じたり、湿式法による反射防止膜形成が困難になるなど歩留まりを悪化させることがあり、２００μｍを超える場合には透明性が低下したり、光学部材としての厚みが大きくなり過ぎる。フィルム厚みは、５〜１５０μｍの範囲内がより好ましく、５〜１００μｍの範囲内がさらに好ましい。
【００３２】
本発明の芳香族ポリアミドフィルムは、上述した芳香族ポリアミドのフィルム層（基材層）の少なくとも片面に、基材層よりも低い屈折率を有する樹脂層を設けることによって得ることができる（以下、樹脂層を樹脂膜ということがある）。
【００３３】
樹脂膜を形成する有機材料については、基材層よりも低い屈折率を有すれば、また基材層に用いる芳香族ポリアミドの屈折率よりも低屈折率であれば特に限定されないが、一般的に芳香族ポリアミドは分子内に多くの芳香環を有し屈折率が高いため、多くの有機材料を選択できる。例えば基材層または芳香族ポリアミドの屈折率が１．７以上の場合は、ポリビニルカルバゾール（屈折率ｎｄ１．６８３）、ポリビニルナフタレン（屈折率ｎｄ１．６８２）、ポリ塩化ビニル（屈折率ｎｄ１．６３）、ポリスチレン（屈折率ｎｄ１．５９〜１．５９２）、ポリカーボネート（屈折率ｎｄ１．５９）、ポリエチレンテレフタレート（屈折率ｎｄ１．５７６）、ポリジアリルフタレート（屈折率ｎｄ１．５７２）、スチレン・アクリロニトリル共重合体（屈折率ｎｄ１．５７）、ポリベンジルメタクリレート（屈折率ｎｄ１．５６８）、ナイロン６（屈折率ｎｄ１．５３）、ポリアクリロニトリル（屈折率ｎｄ１．５２）、脂環式オレフィン樹脂（屈折率ｎｄ１．５１〜１．５４）、ポリエチレン（屈折率ｎｄ１．５１）、ポリシクロヘキシルメタクリレート（屈折率ｎｄ１．５０６６）、ジエチレングリコールビスアリルカーボネート（屈折率ｎｄ１．５０）、ポリビニルアルコール（屈折率ｎｄ１．４９〜１．５３）、ポリメチルメタクリレート（屈折率ｎｄ１．４８９３）、トリアセチルセルロース（屈折率ｎｄ１．４８５）、ポリ−４−メチルペンテン−１（屈折率ｎｄ１．４６６）、ポリテトラフルオロエチレン（屈折率ｎｄ１．３５〜１．３８）などの単体や変性物および／または共重合物や混合物からなる有機材料を用いることができる（透明樹脂の屈折率については、例えば「ここまできた透明樹脂」、株式会社技術情報協会（発行者：志村幸雄）、２００１年３月１日、ｐ１４−ｐ２７に記載されている）。ただし樹脂膜を形成する有機材料については、表面反射率を低減できることからできるだけ低屈折率材料を用いる方が好ましく、また成膜後の透明性や均一性、使用可能な溶媒への溶解性、塗布性なども考慮して適宜選択されるべきである。このような観点から、樹脂膜を形成する有機材料としては、溶剤溶解性の改良された非晶性のフッ素系樹脂や、アクリル樹脂、トリアセチルセルロース、ポリビニルアルコールからなる群から選ばれる少なくとも１種の樹脂を含んでいる有機材料を用いることが好ましい。
【００３４】
湿式法で樹脂膜を形成する場合の有機材料の溶剤は、有機材料の溶解性、基材芳香族ポリアミドフィルムの耐薬品性、塗布膜の均一性、溶剤の乾燥性などにより適宜選択され特に限定されないが、トルエン、キシレン、Ｎ−ヘキサンなどの炭化水素系溶剤、メタノール、エタノール、ブタノールなどのアルコール系溶剤、アセトン、メチルエチルケトン、アノンなどのケトン系溶剤、酢酸エチル、酢酸ブチル、酢酸セロソウルブなどのエステル系溶剤、セロソルブ、ブチルセロソルブなどのエーテル系溶剤、エチレングリコール、ジエチレングリコールなどのグリコール系溶剤、エチレングリコールモノイソプロピルエーテルなどのグリコールエーテル系溶剤、メチレンクロライド、トリクロロエチレンなどのハロゲン系溶剤、Ｎ−メチルピロリドンやテトラヒドロフランなどの溶剤を、単独あるいは混合溶剤として用いることができる。
【００３５】
樹脂膜の厚みについては、樹脂膜を形成する有機材料の屈折率や、反射率を低減する波長により適宜設計され特に限定されないが、厚みとして４０〜３００ｎｍの範囲内が好ましく、５０〜２００ｎｍの範囲内であることがより好ましい。樹脂膜の厚みが４０ｎｍ未満であったり、３００ｎｍを超える場合は、反射防止効果が十分に発現しないことがある。
【００３６】
上述の樹脂膜には、本発明の目的を阻害しない範囲で、各種の添加剤、例えば、界面活性剤、酸化防止剤、耐熱安定剤、紫外線吸収剤、有機の易滑剤、顔料、染料、無機または有機の微粒子、充填剤、核剤などが配合されていてもよい。
【００３７】
本発明の芳香族ポリアミドフィルムの樹脂膜は、上記有機材料と溶剤を含有する塗液をフィルムの少なくとも片面に塗布することで形成できる。なお塗布方法については後述する。
【００３８】
本発明の芳香族ポリアミドフィルムは、下記式（１）で定義される黄色度（ＹＩ）が３％以下である。
【００３９】
ＹＩ＝１００×（１．２８×Ｘ−１．０６×Ｚ）／Ｙ    ・・・（１）
（ただし、Ｘ、Ｙ、ＺはＸＹＺ表色系における三刺激値である）
黄色度（ＹＩ）が３％を超えると、フィルムの黄色み度合いが高く無色透明性に劣るため、反射防止フィルムなどの光学用フィルムとして用いた場合に着色しているように見えることがある。フィルムの黄色度（ＹＩ）は、２％以下がより好ましく、１％以下がさらに好ましい。なおフィルムの黄色度（ＹＩ）は低いほど好ましいが、現実的には０．１％程度が下限であると考えられる。
【００４０】
また本発明の芳香族ポリアミドフィルムは、樹脂膜が配設された側から光線を入射させた場合の、波長５５０ｎｍの光線に対する光線反射率が６％以下である。波長５５０ｎｍにおける光線反射率が６％を超えると、表面反射による視認性が低下することにつながる。波長５５０ｎｍの光線に対する光線反射率は、４％以下がより好ましく、３％以下がさらに好ましい。なお波長５５０ｎｍの光線に対する光線反射率は低いほど好ましいが、現実的には１％が下限でると考えられる。
【００４１】
本発明の芳香族ポリアミドフィルムは、フィルムの樹脂膜を配設された側から光線を入射させた場合の、波長４００〜７００ｎｍの光線に対する光線透過率が８５％以上であることが好ましい。波長４００〜７００ｎｍの光線に対する光線透過率が８５％未満であるとフィルムが着色しているように見えるため、無色透明性に劣ることを意味する。波長４００〜７００ｎｍの光線に対する光線透過率は８６％以上がより好ましく、８７％以上がさらに好ましい。なお波長４００〜７００ｎｍの光線に対する光線透過率は高いほど好ましいが、現実的には９５％程度が上限であると考えられる。
【００４２】
本発明の芳香族ポリアミドフィルムは、上記芳香族ポリアミドを含む基材層と樹脂層との間にハードコート層（ハードコート膜）を設けると、耐擦傷性が向上するため好ましい。ハードコート膜を形成する有機材料としては、基材よりも硬度が高く透明であれば特に限定されないが、熱硬化性や紫外線硬化性の、アクリル系樹脂、シリコン系樹脂、ポリエステル系樹脂、エポキシ樹脂、アミド系樹脂、ウレタン系樹脂などを用いることができる。また上述の樹脂には膜硬度を高めるための無機粒子を添加してもよい。ハードコート膜の硬度は、鉛筆硬度でＨ以上であることが好ましく、２Ｈ以上であることがより好ましく、３Ｈ以上であることがさらに好ましい。またハードコート膜の厚みは、１〜２０μｍであることが好ましく、１〜１０μｍであることが好ましい。特に本発明の芳香族ポリアミドフィルムは、ポリエチレンテレフタレートフィルムや、トリアセチルセルロースフィルムなど他のフィルムと比較して基材自体の硬度が高いため、ハードコート膜の厚みが薄くても耐擦傷性が高く有効である。
【００４３】
本発明の芳香族ポリアミドフィルムは、樹脂層として屈折率の異なる複数の層を積層した構成を採ることができる。この場合、低い屈折率を有する層と高い屈折率を有する層とを交互に積層した構成とすることにより反射率をより低減することができる。このように複数層の高屈折率膜と低屈折率膜を形成する場合には、上述の有機材料や溶剤を用いることができる。
【００４４】
以下に本発明で用いる芳香族ポリアミドや樹脂膜を形成する例を説明するが、本発明はこれに限定されるものではない。
【００４５】
芳香族ポリアミドを得る方法は種々の方法が利用可能であるが、例えば、低温溶液重合法、界面重合法、溶融重合法、固相重合法などを用いることができる。低温溶液重合法で芳香族ポリアミドを得る場合には、非プロトン性有機極性溶媒中で、カルボン酸ジクロライドとジアミンの重合で合成される。
【００４６】
カルボン酸ジクロライドとしては、テレフタル酸クロライド、２−クロロ−テレフタル酸クロライド、イソフタル酸ジクロライド、ナフタレンジカルボニルクロライド、ビフェニルジカルボニルクロライド、ターフェニルジカルボニルクロライドなどが挙げられるが、本発明の芳香族ポリアミドを得る場合には、２−クロロ−テレフタル酸ジクロライド、またはテレフタル酸ジクロライドを用いることが好ましい。
【００４７】
単量体に酸ジクロライドとジアミンを用いて芳香族ポリアミド溶液を合成すると塩化水素が副生するが、これを中和する場合には、水酸化カルシウム、炭酸カルシウム、炭酸リチウムなどの周期律表Ｉ属かＩＩ属のカチオンと水酸化物イオン、炭酸イオンなどのアニオンからなる塩に代表される無機の中和剤、またエチレンオキサイド、プロピレンオキサイド、アンモニア、トリエチルアミン、トリエタノールアミン、ジエタノールアミンなど有機の中和剤を使用することができる。
【００４８】
２種類以上のジアミンを用いて重合を行う場合には、ジアミンは１種類づつ添加して、添加したジアミンに対して１０〜９９モル％の酸ジクロライドを添加して反応させた後、他のジアミンを添加して、再び酸ジクロライドを添加して反応させる段階的な反応方法や、すべてのジアミンを混合して添加した後、酸ジクロライドを添加して反応させる方法などを採ることができる。また２種類以上の酸ジクロライドを用いる場合も同様に、段階的な反応方法や、同時に添加する方法などを採ることができる。いずれの場合においても、全ジアミンと全酸クロライドのモル比は、９５〜１０５：１０５〜９５であることが好ましく、このモル比でない場合には、成形に適したポリマー溶液を得ることが困難になる可能性がある。
【００４９】
芳香族ポリアミドの製造に使用する非プロトン性有機極性溶媒としては、例えば、ジメチルスルホキシド、ジエチルスルホキシドなどのスルホキシド系溶媒、Ｎ，Ｎ−ジメチルホルムアミド、Ｎ，Ｎ−ジエチルホルムアミドなどのホルムアミド系溶媒、Ｎ，Ｎ−ジメチルアセトアミド、Ｎ，Ｎ−ジエチルアセトアミドなどのアセトアミド系溶媒、Ｎ−メチル−２−ピロリドン、Ｎ−ビニル−２−ピロリドンなどのピロリドン系溶媒、フェノール、ｏ−、ｍ−、ｐ−クレゾール、キシレノール、ハロゲン化フェノール、カテコールなどのフェノール系溶媒、あるいはヘキサメチルホスホルアミド、γ−ブチルラクトンなどの溶媒を挙げることができ、これらを単独または混合溶媒として用いることが望ましいが、さらにキシレンやトルエンなどの芳香族炭化水素系溶媒などを併用してもよい。またポリマーの溶解性を促進する目的で、上記溶媒には５０重量％以下のアルカリ金属またはアルカリ土類金属の塩を添加してもよい。
【００５０】
上記芳香族ポリアミドは、フィルムとした時の巻き取り性の改善などを目的として、無機や有機の突起形成剤を含有してもよい。このような無機や有機の突起形成剤としては、例えば、ＳｉＯ2、ＴｉＯ2、Ａｌ2Ｏ3、ＣａＳＯ4、ＢａＳＯ4、ＣａＣＯ3、カーボンブラック、ゼオライト、その他の金属微粉末などの無機粒子、シリコーン粒子、ポリイミド粒子、テフロン（登録商標）粒子、架橋共重合体粒子、架橋ポリエステル粒子、架橋ポリスチレン粒子、コアシェル粒子などの有機粒子、さらに上記有機高分子で粒子の表面を被覆するなど特殊な処理を施した無機粒子が挙げられる。これらの突起形成剤を用いる場合には、無色であっても有色であっても構わないが、位相差フィルムとしては無色透明であることが望ましい。
【００５１】
上記方法で得られた芳香族ポリアミドは、中和後のポリマー溶液をそのまま製膜原液として用いてもよいし、一旦単離したポリマーを硫酸などの無機溶媒や有機溶媒に再溶解したものを用いてもよい。
【００５２】
次にフィルム化について説明する。上記のように調製された製膜原液は、いわゆる溶液製膜法によりフィルム化が行われる。溶液製膜法には乾湿式法、乾式法、湿式法などがあり、いずれの方法で製膜されても差し支えないが、ここでは乾湿式法を例にとって説明する。
【００５３】
乾湿式法で製膜する場合は、上記製膜原液を口金からドラムやエンドレスベルトなどの支持体上に押し出して薄膜とし、次いでかかる薄膜層から溶媒を飛散させ薄膜が自己支持性をもつまで乾燥する。乾燥条件は、例えば室温〜２２０℃、６０分以内の範囲で行うことができる。またこの乾燥工程で表面の平滑なドラム、エンドレスベルトを用いると、表面の平滑なフィルムが得られる。
【００５４】
次いで、乾式工程を終えたフィルムは支持体から剥離されて、湿式工程に導入され、脱塩、脱溶媒などが行なわれる。この湿式工程を通さずに剥離したゲルフィルムをそのまま延伸および熱処理するとポリマー内の塩が析出し、後の樹脂塗液の塗布工程で塗布斑が生じたり、粗大突起が多くなることがある。湿式工程の溶媒は一般的に水系であるが、水の他に少量の無機、有機の溶剤や無機塩などを含有していてもよい。なお溶媒温度は通常０〜１００℃で使用される。更に必要に応じて、湿式工程中でフィルムを長手方向に延伸してもよい。
【００５５】
ここで樹脂塗剤の塗布工程については、製膜工程中あるいは製膜後のいずれでもよいが、フィルム生産性の観点から、上記湿式工程と熱処理工程との間で塗布することが好ましい。例えば、上記ポリマー溶液を口金からキャストした後や支持体から剥離した後に樹脂塗液を塗布した場合にはフィルム表面が粗れ易く、また製膜後に塗布する場合には、再び塗液を乾燥、熱処理する工程が必要となるため経済的ではない。
【００５６】
塗布方法としては、メタリングバー方式、ダイコート方式、グラビア方式、リバースロール方式、ドクターブレード方式などいずれの塗布方式であってもよい。ここで湿式工程を通したフィルムに塗布を行う場合は、塗布面の溶媒が極力取り除かれた状態で行うことが好ましい。フィルム表面に湿式工程の溶媒が付着した状態で塗布を行うと塗布斑が生じ、樹脂膜の均一性や厚みに悪影響を及ぼす可能性がある。このようなフィルム表面の溶媒を除去する方法は特に限定されないが、例えば、吸水性で多孔表面を有するロールとフィルムを接触させて溶媒を取り除く方法が好ましい。
【００５７】
この後、乾燥、延伸、熱処理が行なわれてフィルムとなる。
【００５８】
塗液の乾燥、延伸、熱処理温度は、基材フィルムや樹脂膜の耐熱性、溶剤の沸点などで適宜調節されるが、５０〜３００℃の温度範囲内で行うことが好ましく、より好ましくは１００〜３００℃である。乾燥温度が５０℃未満の場合は十分な乾燥が行えず、３００℃を超える場合には基材フィルムや樹脂膜が着色し、無色透明性が損なわれることがある。
【００５９】
延伸倍率は面倍率で１．２〜４の範囲内、より好ましくは１．２〜３．５の範囲内とすることが、優れた機械物性のフィルムを安定して製膜できる点で好ましい。なお面倍率とは、延伸後のフィルム面積を延伸前のフィルムの面積で除した値で定義する。
【００６０】
さらに延伸あるいは熱処理後のフィルムを徐冷することが、フィルムの平面性を向上させるために有効であり、５０℃／秒以下の速度で冷却することが有効である。
【００６１】
上記したように、本発明の芳香族ポリアミドフィルムは単層フィルムでも、積層フィルムでもよく、積層フィルムとする場合には、例えば、口金内での積層、複合管での積層や、一旦１層を形成しておいてその上に他の層を形成する方法などを用いればよいが、少なくとも片面に本発明の樹脂膜を設けることが必要である。
【００６２】
また本発明の光学部材は、液晶ディスプレイ用電極基板フィルム、偏光フィルム、位相差フィルム、視野角拡大フィルム、拡散シート、プリズムシートなどが挙げられ、上記方法で得られた樹脂膜を有する芳香族ポリアミドフィルムを他の光学部材と粘着剤を介して貼合したり、加工することで得られる。
【００６３】
また本発明のディスプレイは、上記光学部材を、液晶ディスプレイ（ＬＣＤ）、プラズマディスプレイパネル（ＰＤＰ）、エレクトロルミネッセンスディスプレイ（ＥＬＤ）、陰極管表示装置（ＣＲＴ）などのディスプレイに組み込むことで得られる。
【００６４】
本発明の芳香族ポリアミドフィルムは、耐熱性に優れ、薄膜でも強度に優れることから、外部応力や熱による寸法変化が極めて小さい、薄膜の反射防止フィルムあるいは無色透明性に優れたフィルム基板として光学部材に好適に用いることができる。
【実施例】
【００６５】
以下に実施例を挙げて本発明をさらに具体的に説明する。
【００６６】
物性の測定、効果の評価は次の方法によった。
【００６７】
（１）黄色度（ＹＩ）
ＪＩＳ−Ｚ８７２２に基づき、分光式色差計（日本電色工業製ＳＥ−２０００）を用いて、ＸＹＺ表色系の三刺激値Ｘ、Ｙ、Ｚを測定し、次の式（１）より黄色度
（ＹＩ）を算出した。
【００６８】
ＹＩ＝１００×（１．２８×Ｘ−１．０６×Ｚ）／Ｙ    ・・・（１）
（２）光線反射率
傾斜積分球付きの日立計測社製の分光光度計（ＵＶ測定器Ｕ−３４１０）を用いて、樹脂膜を配設した反対側の芳香族ポリアミドフィルム表面をスチールウールで粗面化し、黒マジックで塗りつぶして、樹脂膜配設面の各波長の光に対応する反射率を以下の条件で測定した。
【００６９】
波長範囲：３００〜８００ｎｍ
測定速度：１，２００ｎｍ／分
測定モード：反射
測定環境：２３℃、６５％ＲＨ、大気圧下
サンプル傾斜角：１０°
（３）光線透過率
日立計測社製の分光光度計（ＵＶ測定器Ｕ−３４１０）を用いて、各波長の光に対応する透過率を以下の条件で測定した。
【００７０】
透過率（％）＝（Ｔ１／Ｔ０）×１００
ただしＴ１は試料を通過した光の強度、Ｔ０は試料を通過しない以外は同一距離の空気中を通過した光の強度である。
【００７１】
波長範囲：３００〜８００ｎｍ
測定速度：１，２００ｎｍ／分
測定モード：透過
測定環境：２３℃、６５％ＲＨ、大気圧下
（４）屈折率
ＪＩＳ−Ｋ７１０５に従い、下記測定機を用いて測定した（測定範囲：〜１．８７）。
【００７２】
装置：アッベ屈折計  ４Ｔ（株式会社アタゴ社製）
光源：ナトリウムＤ線
測定環境：２３℃、６５％ＲＨ、大気圧下
マウント液：ヨウ化メチレン
（５）芳香族ポリアミドフィルムの引張りヤング率、破断伸度
オリエンテック（株）製のフィルム強伸度自動測定装置“テンシロンＡＭＦ／ＲＴＡ−１００”を用いて、次の条件で測定した。
【００７３】
試料サイズ：幅１０ｍｍ、長さ１５０ｍｍ
チャック間距離５０ｍｍ
引張速度：３００ｍｍ／分
測定環境：２３℃、６５％ＲＨ、大気圧下
得られた荷重−伸び曲線の立ち上がり部の接線から引張りヤング率を求めた。またフィルム破断時の長さからチャック間距離を減じたものをチャック間距離で除したものに１００を乗じて伸度とした。
【００７４】
（実施例１）
重合溶媒のＮ−メチル−２−ピロリドン（以下、ＮＭＰと略す）に、芳香族ジアミン成分として１００モル％に相当する２、２’−ビス（トリフルオロメチル）−４、４’−ジアミノビフェニル（以下、ＴＦＭＢと略す）を溶解させ、これに酸クロリド成分として９９モル％に相当する２−クロロテレフタル酸ジクロリド（以下、ＣＴＰＣと略す）を添加し、２時間撹拌して重合を完了した。この溶液を炭酸リチウムで中和して、ポリマー濃度１０重量％の芳香族ポリアミド溶液Ａを得た。
【００７５】
次に日本シーダースサービス（株）製ベーカ式アプリケーターを用いて、芳香族ポリアミド溶液Ａをガラス板上にキャストして、１２０℃のオーブンで７分間乾燥した。
【００７６】
次に乾燥後のゲルフィルムを金枠に固定して、水浴に１０分間浸し、脱溶媒および脱塩を行った。
【００７７】
水抽出後のフィルムを取り出し、表面の水滴をガーゼで軽く拭き取った後、フィルムを金枠に固定したまま、２８０℃のオーブンで１分間熱処理して、未延伸の芳香族ポリアミドフィルムを得た。この未延伸フィルムの屈折率は１．６４であり、引張りヤング率は９．１ＧＰａ、破断伸度は８％であった。
【００７８】
次に樹脂膜形成材としてポリメチルメタクリレート（住友化学（株）製“スミペックス”ＭＧＳＳ、屈折率１．４９）を用い、ポリメチルメタクリレート濃度が１．５３重量％となるように塩化メチレン溶液に溶解し樹脂塗液Ａを調製した。
【００７９】
次に未延伸の芳香族ポリアミドフィルムをセロハンテープで厚紙に固定し、塗布厚み６μｍのワイヤリングバーを用いて、樹脂塗液Ａを芳香族ポリアミドフィルム表面に塗布した。
【００８０】
次に塗布フィルムを８０℃で１分間乾燥して樹脂膜を有する芳香族ポリアミドフィルムＡを得た。
【００８１】
この芳香族ポリアミドフィルムＡの、黄色度（ＹＩ）、光線反射率、光線透過率の評価結果を表１に示す。
【００８２】
（実施例２）
樹脂膜形成材としてトリアセチルセルロース（コニカミノルタ（株）製液晶偏光板用トリアセチルセルロースフィルムＫＣ４ＵＸ２Ｍ、屈折率１．４９）を用い、トリアセチルセルロース濃度が１．５３重量％となるように塩化メチレン溶液に溶解した樹脂塗液Ｂを用いること以外は実施例１と同様にして、芳香族ポリアミドフィルムＢを得た。
【００８３】
この芳香族ポリアミドフィルムＢの、黄色度（ＹＩ）、光線反射率、光線透過率の評価結果を表１に示す。
【００８４】
（実施例３）
樹脂膜形成材としてシクロオレフィンコポリマー（ポリプラスチックス（株）製“ＴＯＰＡＳ”５０１３、屈折率１．５３）を用い、シクロオレフィンコポリマー濃度が１．５０重量％となるようにトルエン溶液に溶解した樹脂塗液Ｃを用いること以外は実施例１と同様にして、芳香族ポリアミドフィルムＣを得た。
【００８５】
この芳香族ポリアミドフィルムＣの、黄色度（ＹＩ）、光線反射率、光線透過率の評価結果を表１に示す。
【００８６】
（実施例４）
樹脂膜形成材としてポリカーボネート（三菱エンジニアリングプラスチックス（株）製“ユーピロン”ＦＥ２０００、屈折率１．５９）を用い、ポリカーボネート濃度が１．４３重量％となるように塩化メチレン溶液に溶解した樹脂塗液Ｄを用いること以外は実施例１と同様にして、芳香族ポリアミドフィルムＤを得た。
【００８７】
この芳香族ポリアミドフィルムＤの、黄色度（ＹＩ）、光線反射率、光線透過率の評価結果を表１に示す。
【００８８】
（実施例５）
樹脂膜形成材としてポリスチレン（和光純薬工業（株）製スチレンポリマー（Ｍｎ＝３，０００）、屈折率１．５９）を用い、ポリスチレン濃度が１．５９重量％となるように塩化メチレン溶液に溶解した樹脂塗液Ｅを用いること以外は実施例１と同様にして、芳香族ポリアミドフィルムＥを得た。
【００８９】
この芳香族ポリアミドフィルムＥの、黄色度（ＹＩ）、光線反射率、光線透過率の評価結果を表１に示す。
【００９０】
（実施例６）
重合溶媒のＮＭＰに、芳香族ジアミン成分として５０モル％に相当する４，４’−ジアミノジフェニルスルホン（以下、４４’ＤＤＳと略す）と、５０モル％に相当する３、３’−ジアミノジフェニルスルホン（以下、３３’ＤＤＳと略す）を溶解させ、これに酸クロリド成分として９９モル％に相当するＣＴＰＣを添加し、２時間撹拌して重合を完了した。この溶液を炭酸リチウムで中和して、ポリマー濃度８重量％の芳香族ポリアミド溶液Ｂを得た。
【００９１】
以下実施例１と同様にして未延伸の芳香族ポリアミドフィルムを得た。この未延伸の芳香族ポリアミドフィルムの屈折率は１．７１であり、引張りヤング率は４．２ＧＰａ、破断伸度は７０％であった。
【００９２】
次に上記未延伸の芳香族ポリアミドフィルムの表面に、実施例１と同様にしてポリメチルメタクリレート樹脂膜を配設し、樹脂膜を有する芳香族ポリアミドフィルムＦを得た。
【００９３】
この芳香族ポリアミドフィルムＦの、黄色度（ＹＩ）、光線反射率、光線透過率の評価結果を表１に示す。
【００９４】
（比較例１）
ポリメチルメタクリレート樹脂膜を設けないこと以外は、実施例１と同様にして未延伸の芳香族ポリアミドフィルムを得た。
【００９５】
この樹脂膜を設けていない芳香族ポリアミドフィルムの、黄色度（ＹＩ）、光線反射率、光線透過率の評価結果を表１に示す。
【００９６】
（比較例２）
ポリメチルメタクリレート樹脂膜を設けないこと以外は、実施例６と同様にして未延伸の芳香族ポリアミドフィルムを得た。
【００９７】
この樹脂膜を設けていない芳香族ポリアミドフィルムの、黄色度（ＹＩ）、光線反射率、光線透過率の評価結果を表１に示す。
【００９８】
（比較例３）
重合溶媒のＮＭＰに、芳香族ジアミン成分として８５モル％に相当する２−クロルパラフェニレンジアミンと、１５モル％に相当する４，４’ジアミノジフェニルエーテルを溶解させ、これに酸クロリド成分として９８モル％に相当するＣＴＰＣを添加し、２時間撹拌して重合を完了した。この溶液を炭酸リチウムで中和して、ポリマー濃度１０重量％の芳香族ポリアミド溶液を得た。
【００９９】
以下実施例１と同様にして未延伸の芳香族ポリアミドフィルムを得た。この未延伸フィルムの屈折率は１．８３であり、ヤング率は１０．２ＧＰａ、破断伸度は３２％であった。
【０１００】
この樹脂膜を設けていない芳香族ポリアミドフィルムの黄色度（ＹＩ）、光線反射率、光線透過率の評価結果を表１に示す。
【０１０１】
【表１】
2006051668.tif 000005
【産業上の利用可能性】
【０１０２】
本発明の芳香族ポリアミドフィルムは、耐熱性、機械特性、可視光領域の光線透過性、反射防止性に優れ、薄膜の反射防止フィルムとして好適に用いることができ、偏光板や円偏光板などに粘着剤を介して該フィルムを貼合した光学部材は、液晶ディスプレイ、プラズマディスプレイ、エレクトロルミネッセンスディスプレイ（ＥＬＤ）、陰極管表示装置（ＣＲＴ）など様々なディスプレイに組み込まれ、外光反射による視認性の低下を抑制することができるが、その応用範囲がこれらディスプレイ分野に限られるものではない。